(57)【要約】 【課題】  後染めにより、所望の色のストライプ柄又はチェック柄に染色することができる織物地を提供する。【解決手段】  この織物地は平織織物である。織物地の経糸は、５本の木綿糸と５本のカチオン染料可染性ポリエステル繊維糸とが交互に配列されている。織物地の緯糸は、５本の木綿糸と５本の分散染料可染性ポリエステル繊維糸とが交互に配列されている。この織物地をカチオン染料で染色すると、経ストライプ柄を持つ織物が得られる。また、分散染料で染色すると、緯ストライプ柄を持つ織物が得られる。カチオン染料と分散染料の両者で染色すると、チェック柄を持つ織物が得られる。【選択図】  図５
2020172723.tif 000002
【特許請求の範囲】
【請求項１】
３〜７本のセルロース系繊維糸と３〜７本のカチオン染料可染性ポリエステル繊維糸とが交互に配列されてなる経糸と、３〜７本のセルロース系繊維糸と３〜７本の分散染料可染性ポリエステル繊維糸とが交互に配列されてなる緯糸とで構成されていることを特徴とするストライプ柄又はチェック柄に染色するための織物地。
【請求項２】
請求項１記載の経糸を緯糸とし、請求項１記載の緯糸を経糸とした請求項１記載のストライプ柄又はチェック柄に染色するための織物地。
【請求項３】
経糸及び緯糸は平織組織により製織されている請求項１又は２記載のストライプ柄又はチェック柄に染色するための織物地。
【請求項４】
織物地がワイシャツ生地である請求項１乃至３のいずれか一項に記載のストライプ柄又はチェック柄に染色するための織物地。
【請求項５】
請求項１乃至３のいずれか一項に記載の織物地をカチオン染料及び／又は分散染料で染色することを特徴とするストライプ柄織物又はチェック柄織物の製造方法。
【請求項６】
織物地がワイシャツ生地である請求項５記載のストライプ柄織物又はチェック柄織物の製造方法。
【発明の詳細な説明】
【技術分野】
【０００１】
本発明は、ストライプ柄又はチェック柄に染色するための織物地に関し、特に、後染めにより、ストライプ柄でもチェック柄にでも任意に染色するのに適した織物地に関するものである。
【背景技術】
【０００２】
従来より、ワイシャツ生地として、ストライプ柄又はチェック柄の織物地が用いられている。この織物地は、先染めされた経糸又は緯糸を製織することによって製造されている。しかるに、先染めされた糸を用いる場合、所望の色のストライプ柄又はチェック柄にするためには、種々の異色の糸を多数準備しなければならず、生産者にとって煩わしいという憾みがあった。
【０００３】
一方、生地を後染めすることにより、異色に染色したスポーツウエア生地を得ることが提案されている（特許文献１）。特許文献１には、トリコット編地を弾性糸、カチオン染料可染性ポリエステル繊維及びポリアミド繊維で編成した後、カチオン染料可染性ポリエステル繊維とポリアミド繊維とを後染めにより異色に染色することが記載されている。しかしながら、後染めにより、ストライプ柄でもチェック柄にでも染色しうる織物地は記載されていない。
【０００４】
【特許文献１】特公平７−９１７４０号公報（実施例）
【発明の開示】
【発明が解決しようとする課題】
【０００５】
本発明の課題は、後染めにより、所望の色のストライプ柄又はチェック柄に染色することができる織物地を提供することにある。
【課題を解決するための手段】
【０００６】
本発明は、経糸及び緯糸に各々二種の糸を用い、特定の製織方法で織物地を製織することにより、上記課題を解決したものである。すなわち、本発明は、３〜７本のセルロース系繊維糸と３〜７本のカチオン染料可染性ポリエステル繊維糸とが交互に配列されてなる経糸（又は緯糸）と、３〜７本のセルロース系繊維糸と３〜７本の分散染料可染性ポリエステル繊維糸とが交互に配列されてなる緯糸（又は経糸）とで構成されていることを特徴とするストライプ柄又はチェック柄に染色するための織物地に関するものである。なお、本発明でいうストライプ柄はボーダー柄を含むものである。
【０００７】
本発明に係る織物地を用いれば、所望の色のストライプ柄又はチェック柄に染色しうる原理を図面に基づいて説明する。なお、図面は本発明の一例に係るものである。図１の（ａ）は経糸の配列を示したものであり、１はカチオン染料可染性ポリエステル繊維糸（黒色で示している。）であり、２はセルロース系繊維糸（赤色で示している。）である。配列の形態は、７本のカチオン染料可染性ポリエステル繊維糸１と３本のセルロース系繊維糸が交互に配列している。図１の（ｂ）は緯糸の配列を示したものであり、３は分散染料可染性ポリエステル繊維糸（青色で示している。）であり、４はセルロース繊維糸（赤色で示している。）である。配列の形態は、５本の分散染料可染性ポリエステル糸３と５本のセルロース系繊維糸が交互に配列している。なお、カチオン染料可染性ポリエステル繊維糸１、セルロース系繊維糸２、分散染料可染性ポリエステル繊維糸３及びセルロース系繊維糸４は、いずれも染色されていない白色系の原糸である。
【０００８】
図１の配列形態の平織地をカチオン染料で例えば黒色に染色すると、カチオン染料可染性ポリエステル繊維糸１のみが染色され、その余は白色系となっている。したがって、図２に示すとおりになり、黒色の経ストライプ柄５を持つストライプ柄織物となる。また、分散染料で例えば青色に染色すると、分散染料可染性ポリエステル繊維糸３のみが染色され、その余は白色系となっている。したがって、図３に示すとおりになり、青色の緯ストライプ柄６を持つストライプ柄織物となる。さらに、カチオン繊維と分散染料で例えば黒色に染色すると、カチオン染料可染性ポリエステル繊維糸１及び分散染料可染性ポリエステル繊維糸３が黒色に染色され、セルロース系繊維糸２及び４は白色系のままである。したがって、図４に示すとおりになり、経糸のセルロース系繊維糸２と緯糸のセルロース系繊維糸４とが交叉している部位７は白色となり、カチオン染料可染性ポリエステル繊維糸１と分散染料可染性ポリエステル繊維糸３とが交叉している部位８は濃黒色となり、セルロース系繊維糸２と分散染料可染性ポリエステル繊維糸３とが交叉している部位９は中間の黒色となり、カチオン染料可染性ポリエステル繊維糸１とセルロース系繊維糸３とが交叉している部位１０が中間の黒色となっているチェック柄織物となる。
【発明の効果】
【０００９】
以上説明したように、本発明に係る織物地を用いれば、後染めすることにより、ストライプ柄又はチェック柄のいずれの柄を持つ織物であっても、合理的に製造することができるという効果を奏する。また、本発明に係る織物地は、セルロース系繊維糸とポリエステル繊維糸とで構成されているため、ワイシャツ生地等の衣料用生地、カーテンやテーブルクロス等のインテリア製品用生地又はハンカチ等の拭き布用生地として好適である。
【発明を実施するための形態】
【００１０】
本発明で用いるセルロース系繊維糸としては、紡績糸又はマルチフィラメント糸が採用されるが、一般的に紡績糸が採用される。紡績糸の綿番手は、概ね２０〜５０番手である。セルロース系繊維としては、レーヨン繊維、木綿繊維、リヨセル繊維又はアセテート繊維等が用いられる。カチオン染料可染性ポリエステル繊維糸及び分散染料可染性ポリエステル繊維糸としては、一般的にマルチフィラメント糸が用いられる。マルチフィラメント糸の総繊度／本数は、１００〜３００デニール／３０〜７０フィラメント程度である。カチオン染料可染性ポリエステル繊維としては従来公知のものが用いられ、たとえば、ポリエチレンテレフタレートに第三の共重合成分として、５−ナトリウムスルホイソフタル酸成分等を導入したものである。分散染料可染性ポリエステル繊維としても従来公知のものが用いられ、一般的にポリエチレンテレフタレート繊維が採用される。
【００１１】
本発明の織物地は、セルロース系繊維糸、カチオン染料可染性ポリエステル繊維糸及び分散染料可染性ポリエステル繊維糸を用いて製織されるが、これらの繊維糸の３〜７本を一単位として、特定の配列で経糸及び緯糸となっている。具体的には、３〜７本のセルロース系繊維糸と３〜７本のカチオン染料可染性ポリエステル繊維糸とを交互に配列させて経糸とし、３〜７本のセルロース系繊維糸と３〜７本の分散染料可染性ポリエステル繊維糸とを交互に配列して緯糸とする場合、又は経糸と緯糸を逆にして、３〜７本のセルロース系繊維糸と３〜７本の分散染料可染性ポリエステル繊維糸とを交互に配列させて経糸とし、３〜７本のセルロース系繊維糸と３〜７本のカチオン染料可染性ポリエステル繊維糸とを交互に配列して緯糸とする場合がある。織組織は任意であるが、鮮明なストライプ柄又はチェック柄を染色しうるという観点又は軽量性に優れるという観点からは、平織組織が好ましい。
【００１２】
本発明の織物地を、カチオン染料及び／又は分散染料で染色することにより、ストライプ柄又はチェック柄の織物となる。カチオン染料及び分散染料は、従来公知のものが用いられる。カチオン染料及び分散染料の色は、白色外であれば任意であり、黒色、青色又は赤色等が採用される。本発明の織物地をカチオン染料のみで染色すると、カチオン染料可染性ポリエステル繊維糸を経糸の一部として用いた織物地の場合は、経ストライプ柄の織物が得られる。また、カチオン染料可染性ポリエステル繊維糸を緯糸の一部として織物地の場合は、緯ストライプ柄の織物が得られる。また、本発明の織物地を分散染料可染性繊維糸を経糸の一部として用いた織物地の場合は、経ストライプ柄の織物が得られるし、分散染料可染性繊維糸を緯糸の一部として用いた織物地の場合は、緯ストライプ柄の織物が得られる。さらに、カチオン染料及び分散染料の両方で染色すると、チェック柄の織物が得られる。
【００１３】
ストライプ柄又はチェック柄を持つ織物は、任意の用途に用いられる。織物を構成する繊維がポリエステル繊維とセルロース系繊維であるので、ワイシャツに仕立てるのが好ましい。特に、平織組織は、軽量性に優れ、鮮明なストライプ柄又はチェック柄となしうるので、ワイシャツとして好適である。
【実施例】
【００１４】
実施例１
［繊維糸の準備］
（１）１５０デニール／４８フィラメントのカチオン染料可染性ポリエステル繊維糸を準備した。カチオン染料可染性ポリエステルは、エチレンテレフタレートを主たる繰り返し単位とし、５−ナトリウムスルホイソフタル酸を１．５モル％の割合で共重合させて得られたものである。
（２）１５０デニール／４８フィラメントの分散染料可染性ポリエステル繊維糸を準備した。分散染料可染性ポリエステルは、ポリエチレンテレフタレートよりなるものである。
（３）３０番手の木綿糸を準備した。
【００１５】
５本のカチオン染料可染性繊維糸と５本の木綿糸とを交互に配列して経糸とした。そして、５本の分散染料可染性ポリエステル繊維糸を緯糸として打ち込み、次いで、５本の木綿糸を緯糸として打ち込む緯糸入れを繰り返して、平織組織の織物地を得た。なお、この織物地は経糸密度を６８本／インチとし、緯糸密度を５８本／インチとして製織したものである。
【００１６】
この織物地を、カチオン染料（日本化薬株式会社製、「Ｋａｙａｃｒｌ  Ｂｌａｃｋ  Ｒ−ＥＤ」）１０％ｏｍｆ及び酢酸０．２ｃｃ／リットルを含む染浴で、浴比を１：５０として、３０℃で３０分間の条件で染色し、経ストライプ柄の織物を得た。この織物の表面写真を図５に示した。
【００１７】
実施例２
実施例１と同一の方法で平織組織の織物地を得た。この織物地を、実施例１と同一の方法でカチオン染料で染色した後、分散染料（ダイスター社製、「ダイアニックスブラックＨＧ−ＦＳ」）１５ｏｍｆ、染色助剤（日華化学株式会社製、「ニッカサンソルトＳＮ−１３０」）０．５ｇ／リットル及び酢酸０．２ｃｃ／リットルを含む染浴で、浴比を１：５０として、１３５℃で３０分間の条件で染色し、チェック柄の織物を得た。この織物の表面写真を図６に示した。
【図面の簡単な説明】
【００１８】
【図１】図１は経糸及び緯糸の配列形態を示した模式図であり、（ａ）は経糸の配列形態を示し、（ｂ）は緯糸の配列形態を示したものである。
【図２】図１の配列形態を持つ織物地をカチオン染料のみで染色した場合を示す模式図である。
【図３】図１の配列形態を持つ織物地を分散染料のみで染色した場合を示す模式図である。
【図４】図１の配列形態を持つ織物地をカチオン染料及び分散染料で染色した場合を示す模式図である。
【図５】実施例１で得られた織物の表面写真である。
【図６】実施例２で得られた織物の表面写真である。
【符号の説明】
【００１９】
１    カチオン染料可染性ポリエステル繊維糸
２    セルロース系繊維糸
３    分散染料可染性ポリエステル繊維糸
４    セルロース系繊維糸
５    経ストライプ柄
６    緯ストライプ柄
７    白色の部位
８    濃黒色の部位
９    中間の黒色の部位
１０  中間の黒色の部位
【図１】
2020172723.tif 000003
【図２】
2020172723.tif 000004
【図３】
2020172723.tif 000005
【図４】
2020172723.tif 000006
【図５】
2020172723.tif 000007
【図６】
2020172723.tif 000008